Brevet FR2814750A1 — publié le 20020405

fi existe actuellement une demande, insatisfaite, sur le marché industriel de la protection incendie pour un produit qui allierait les avantages suivants : Une Réfractairité suffisante pour subir (face chaude), brusquement, et en continu pendant des heures, des températures supérieures à 1100 C Un pouvoir d'isolation suffisant pour maintenir, dans les conditions précédentes, et avec de faibles épaisseurs de l'ordre de 25 mm, une température au contact de la face froide inférieure à 130 duc pendant des durées supérieures à 4 heures Une faible densité : d Une excellente résistance à l'éclatement devant un choc thermique de 1000 C Une très bonne résistance à l'ablation devant des flammes à forte impulsion Une importante diversité de mise en oeuvre : coulabilité, projectabilité, usinabilité Une adaptation aisée aux contraintes mécaniques, chimiques, d'aspect Non tumescent Pour résoudre ce problème, nous avons mis au point une charge réactive, qui mise en oeuvre dans une proportion de 50 à 70%, avec des liants de natures différentes, permet d'obtenir, à chaque fois, un produit fini réunissant tous les avantages recherchés et une classification de comportement au feu (inflammabilité selon normes N. F et I. S. O) MO ou Ml selon le liant utilisé. Cette charge est constituée de catalyseurs et de produits actifs qui, se combinant avec les éléments du liant mis en oeuvre, créent des liaisons moléculaires extrêmement solides qui ne peuvent être rompus que par des réactions fortement endothermiques : lors d'un incendie ou d'une agression thermique importante, le flux thermique permet au catalyseur d'amorcer et d'entretenir une réaction qui consomme le flux agresseur. Cette charge peut indifféremment utiliser comme liant : des résines polymérisables à froid, des liants hydrauliques, des adhésifs en phase aqueuse ; le choix du liant et ses proportions étant fonction des caractéristiques intrinsèques recherchées. DESCRIPTIF La charge réactive se présente sous la forme d'une poudre de granulométrie variable généralement comprise entre 0 et 4mm, qui se combine avec les différents liants pour former des produits stables ne produisant aucune émanation nocive lors de son stockage, de sa mise en oeuvre, ou de sa réaction à la chaleur. Cette charge réactive est composée d'un mélange de plusieurs produis d'origine minérale, obtenus par broyage, lavage, séchage et calibrage et assemblés par malaxage en atmosphère contrôlée, selon une formulation particulière où entrent notamment - Un composé minéral de la famille des micas, utilisé comme catalyseur et constitué principalement de silicate de magnésium et d'aluminium hydraté Cet élément entre pour au moins 20% dans la composition du mélange - Un gélifiant Bentone organophile, chosi en fonction de la polarité du milieu de dispersion (liant) qui entre pour au moins 15% dans la composition du mélange - Une silice, ou un silicate synthétique selon le PH du liant et les applications, présentant une teneur en Si02 supérieure à 80% et une surface BET supérieure à 180mag qui entre pour une proportion d'au moins 4% dans la composition du mélange, à la fois comme élément actif et comme catalyseur complémentaire Pour s'adapter à des conditions particulières de travail très haute température (1400 à 2000"C), agression chimique, rayons ionisants, etc... La charge peut être dopée avec les adjuvants suivants. - Un silico alumineux de la classe 40 ou 42, à forte proportion de chamotte pour une proportion inférieure à 20% de la dite charge. - Du Corindon pour une proportion inférieure à 15% de la charge. - De la magnésie naturelle épurée présentant une teneur en MgO supérieure à 95%, pour une proportion inférieure à 20% de la dite charge - Du silicate de magnésium de formule Mg3SI4010 (OH) s pour une proportion inférieure à 20% de la dite charge. - Un ralentisseur de neutron de type graphite pour une proportion inférieure à 20% de la dite charge. REVENDICATIONS 1) Charge réactive se présentant sous la forme d'un mélange hétérogène de granulométrie variable, réalisé par malaxage sous atmosphère contrôlée dans la composition duquel entre pour au moins 20% un composé naturel de la famille des micas composé principalement de silicate de magnésium et d'aluminium hydraté, cet élément étant utilisé comme catalyseur. 2) Charge réactive selon la revendication 1, caractérisée par le remplacement du composé naturel de la famille des micas par de la diatomite broyée dans les mêmes proportions soit au moins 20% de la composition du mélange. 3) Charge réactive selon les revendications 1 et 2, caractérisée par l'adjonction à la charge d'un gélifiant Bentone organophile choisi en fonction de la polarité du milieu de dispersion (le liant) pour au moins 15% de la composition du mélange. 4) Une charge réactive selon les revendications 1 à 3, caractérisée par l'adjonction d'une silice synthétique présentant une teneur en Si02 supérieure à 80% et une surface BET supérieure à 180m/g, pour au moins 4% de la composition du mélange. 5) Une charge réactive selon les revendications 1 à 3, caractérisée par l'adjonction d'un silicate synthétique présentant une teneur en Si02 supérieure à 80% et une surface BET supérieure à 180 m2/g, pour au moins 4% de la composition du mélange. 6) Une charge réactive selon les revendications 1 à 5, caractérisée par l'adjonction d'un silico alumineux de la classe 42 (forte teneur en chamotte) en charge inerte pour moins de 20% du mélange. 7) Une charge réactive selon les revendications 1 à 6, caractérisée par l'adjonction comme charge inerte de Corindon, pour moins de 15% du mélange. 8) Une charge réactive selon les revendications 1 à 7, caractérisée par l'adjonction de magnésie naturelle épurée, présentant une teneur minimum en MgO de 95%, pour moins de 20% du mélange. 9) Une charge réactive selon les revendications 1 à 7, caractérisée par l'adjonction de silicate naturel de magnésie de formule chimique Mg3Si401o (OH) 2, pour moins de 20% du mélange. 10) Une charge réactive selon les revendications 1 à 9, caractérisée par l'adjonction d'un produit inerte, ralentisseur de neutrons comme le graphite, à proportion maximum de 20% du mélange